(57)【要約】  本発明のワイピングシート（１）は、合成繊維（２）を含む繊維集合体（１Ａ）に洗浄液（５）が含浸されてなる。乾燥状態における繊維集合体（１Ａ）の坪量が５０ｇ／ｍ２以上１００ｇ／ｍ２以下である。洗浄液（５）は、二種類のノニオン系界面活性剤を含み、一方のノニオン系界面活性剤のＨＬＢ値が１２以上１５未満であり、他方のノニオン系界面活性剤のＨＬＢ値が１５以上１８以下である。ワイピングシート（１）は、洗浄液（５）が２０５ｇ／ｍ２以上３８０ｇ／ｍ２以下含浸されている。
2020105585.tif 000002
【特許請求の範囲】
【請求項１】
合成繊維を含む繊維集合体に洗浄液が含浸されてなるワイピングシートであって、
乾燥状態における前記繊維集合体の坪量が５０ｇ／ｍ２以上１００ｇ／ｍ２以下であり、
前記洗浄液は、ＨＬＢ値が異なる少なくとも二種類のノニオン系界面活性剤を含み、
一方の前記界面活性剤のＨＬＢ値が１２以上１５未満であり、他方の前記界面活性剤のＨＬＢ値が１５以上１８以下であり、
前記洗浄液が２０５ｇ／ｍ２以上３８０ｇ／ｍ２以下含浸されている、ワイピングシート。
【請求項２】
一方の前記界面活性剤のＨＬＢ値が、１２．５以上１４．５以下である、請求項１に記載のワイピングシート。
【請求項３】
他方の前記界面活性剤のＨＬＢ値が、１５．５以上１７．５以下である、請求項１又は２に記載のワイピングシート。
【請求項４】
一方の前記界面活性剤は、ポリオキシエチレンラウリルエーテル（ＨＬＢ値：１２．１〜１４．９）、ポリオキシエチレンセチルエーテル（ＨＬＢ値：１２．９〜１４．３）、ポリオキシエチレンステアリルエーテル（ＨＬＢ値：１２．８〜１３．９）、及びポリオキシエチレンオレイルエーテル（ＨＬＢ値：１２．１〜１３．６）から選ばれる一種以上を含むポリオキシエチレンアルキルエーテルである、請求項１ないし３のいずれか一項に記載のワイピングシート。
【請求項５】
他方の前記界面活性剤は、モノパルミチン酸ポリオキシエチレンソルビタン（ＨＬＢ値：１５．６）、及びポリオキシエチレンヤシ油脂肪酸ソルビタン（ＨＬＢ値：１５．０〜１６．７）から選ばれる一種以上を含むポリオキシエチレンソルビタン脂肪酸エステルである、請求項１ないし４のいずれか一項に記載のワイピングシート。
【請求項６】
二種類の前記ノニオン系界面活性剤に加えて、両性界面活性剤を含む、請求項１ないし５のいずれか一項に記載のワイピングシート。
【請求項７】
前記両性界面活性剤は、ラウリルジメチルアミンオキサイド、アルキルベタイン、２‐アルキル‐Ｎ‐カルボキシメチル‐Ｎ‐ヒドロキシエチルイミダゾリニウムベタインから選ばれる少なくとも一種である、請求項６に記載のワイピングシート。
【請求項８】
ワイピングシートから放出された前記洗浄液は、その２５℃におけるｐＨが７．８以上９．０以下であり、
その２５℃における粘度が２ｍＰａ・ｓ以上１０ｍＰａ・ｓ以下であり、
その表面張力が２５ｍＮ／ｍ以上３５ｍＮ／ｍ以下である、請求項１ないし７のいずれか一項に記載のワイピングシート。
【請求項９】
ワイピングシートから放出された前記洗浄液は、その２５℃におけるｐＨが８．０以上である、請求項８に記載のワイピングシート。
【請求項１０】
ワイピングシートから放出された前記洗浄液は、その２５℃におけるｐＨが８．５以下である、請求項８又は９に記載のワイピングシート。
【請求項１１】
前記洗浄液は香料を含む、請求項１ないし１０のいずれか一項に記載のワイピングシート。
【請求項１２】
前記香料は、洗浄液に溶解するものであり、メントール、ゲラニオール、シトロネラール、シトロネロール、１，８‐シネオール、テルピネオール、メントール、リナロオール等の香料成分や、バラ香調、ラベンダー香調、ジャスミン香調、イランイラン香調を有する香料を含有した香料組成物からなる群から選ばれる少なくとも一種以上である、請求項１１に記載のワイピングシート。
【請求項１３】
前記洗浄液は、前記界面活性剤をそれぞれ０．１質量％以上０．５質量％以下含み、且つ
前記洗浄液における前記界面活性剤の合計量が、０．２質量％以上１．０質量％以下である、請求項１ないし１２のいずれか一項に記載のワイピングシート。
【請求項１４】
前記繊維集合体は、少なくとも一方の面に巨視的パターンの凹凸部を有し、且つ横断面が扁平形である前記合成繊維を含み、
前記凹凸部を構成する凹部及び凸部において、該凹部に存在する前記合成繊維は、その横断面の長径が前記ワイピングシートの面に沿う方向を概ね向いており、該凸部に存在する前記合成繊維の横断面の長径が前記ワイピングシートの面と直交する面に沿う方向を概ね向いている、請求項１ないし１３のいずれか一項に記載のワイピングシート。
【請求項１５】
前記繊維集合体の厚み方向の中央域にスクリムネットが配されている、請求項１ないし１４のいずれか一項に記載のワイピングシート。
【請求項１６】
硬質表面をワイピングするために用いられる、請求項１ないし１５のいずれか一項に記載のワイピングシート。
【請求項１７】
請求項１ないし１６のいずれか一項に記載のワイピングシートの製造方法であって、
合成繊維を含む繊維集合体を形成し、然る後に、噴霧によって洗浄液を該繊維集合体に含浸させる、ワイピングシートの製造方法。
【請求項１８】
前記合成繊維を主体とする前記繊維集合体を形成する、請求項１７に記載のワイピングシートの製造方法。
【請求項１９】
乾燥状態における前記繊維集合体中の合成繊維の含有量が５０質量％以上である該繊維集合体を形成する、請求項１７又は１８に記載のワイピングシートの製造方法。
【請求項２０】
添加剤を含む前記洗浄剤を前記繊維集合体に含浸させる、請求項１７ないし１９のいずれか一項に記載のワイピングシートの製造方法。
【請求項２１】
前記添加剤として、殺菌剤、防腐剤、芳香剤、消臭剤、ｐＨ調整剤、キレート剤、粘度調整剤、アルコール等の溶剤からなる群から選ばれる少なくとも一種を含む前記洗浄剤を前記繊維集合体に含浸させる、請求項２０に記載のワイピングシートの製造方法。
【請求項２２】
繊維の横断面の形状が扁平形である合成繊維を用いて前記繊維集合体を形成する、請求項１７ないし２１のいずれか一項に記載のワイピングシートの製造方法。
【請求項２３】
前記繊維集合体を形成し、次いで、該繊維集合体の一方の面に巨視的パターンの凹凸部を形成し、然る後に、前記洗浄液を該繊維集合体に含浸させる、請求項１７ないし２２のいずれか一項に記載のワイピングシートの製造方法。
【請求項２４】
請求項１ないし１６のいずれか一項に記載のワイピングシートを用いて硬質表面をワイピングする、ワイピングシートの使用方法。
【発明の詳細な説明】
【技術分野】
【０００１】
本発明は、ワイピングシート及びその製造方法に関する。
【背景技術】
【０００２】
合成繊維を交絡させた不織布は、該不織布に洗浄液を含浸させたウエットシートの態様で、室内や車などの硬質表面の清掃に用いられている。例えば特許文献１には、低流動性の水性液が保持されており、清掃面となる表面層が通液性である清掃用ウエットシートが開示されている。また特許文献２には、シート材に界面活性剤を含ませてなる清掃用シートが開示されている。同文献には、界面活性剤の含有質量が、シート材質量に対して０．０１倍〜５０倍であり、油汚れの洗浄効果を有することも開示されている。
【先行技術文献】
【特許文献】
【０００３】
【特許文献１】特開２００２−４５３２３号公報
【特許文献２】特開２００６−３０５１７８号公報
【発明の概要】
【０００４】
本発明は、合成繊維を含む繊維集合体に洗浄液が含浸されてなるワイピングシートに関する。前記ワイピングシートは、乾燥状態における前記繊維集合体の坪量が５０ｇ／ｍ２以上１００ｇ／ｍ２以下である。前記洗浄液は、ＨＬＢ値が異なる少なくとも二種類のノニオン系界面活性剤を含み、一方の前記界面活性剤のＨＬＢ値が１２以上１５未満であり、他方の前記界面活性剤のＨＬＢ値が１５以上１８以下である。前記ワイピングシートは、前記洗浄液が２０５ｇ／ｍ２以上３８０ｇ／ｍ２以下含浸されている。
【０００５】
また本発明は、前記ワイピングシートの製造方法であって、
合成繊維を含む繊維集合体を形成し、然る後に、噴霧によって洗浄液を該繊維集合体に含浸させる、ワイピングシートの製造方法を提供するものである。
【図面の簡単な説明】
【０００６】
【図１】図１（ａ）及び（ｂ）は、本発明のワイピングシートに用いられる異形繊維の横断面形状の平面図である。
【図２】図２は、本発明のワイピングシートの一実施形態を示す模式図である。
【図３】図３は、本発明のワイピングシートの製造に好適に用いられる製造装置の模式図である。
【図４】図４は、図３に示す製造装置における凹凸部形成部材の模式図である。
【図５】図５は、ワイピングシートの製造時における異形繊維の横断面の配向を示す模式図である。
【発明の詳細な説明】
【０００７】
特許文献１及び２に記載の清掃用シートを、床や調理設備等の硬質表面に付着している固化変性した油脂汚れの清掃に用いた場合、その油脂汚れの除去効率は十分なものとはいえず、この点に関して改善の余地があった。
【０００８】
したがって、本発明は、従来技術の欠点を解決するワイピングシートに関する。
【０００９】
以下、本発明のワイピングシートをその好ましい実施形態に基づき説明する。本発明において、「ワイピング」とは、清掃及び清拭の両方の意味を含むものであり、例えば、床面、壁面、天井及び柱等の建物の清掃、建具や備品の清掃、物品の拭き取り、身体及び身体に係る器具の清拭等が含まれる。
【００１０】
本発明のワイピングシートは、合成繊維を含み、好ましくは合成繊維を主体とする繊維集合体を備えており、該繊維集合体に洗浄液が含浸されてなる湿式の態様のシートとなっている。「主体とする」とは、乾燥状態における繊維集合体中の合成繊維の含有量が５０質量％以上であることを指し、その含有量は、好ましくは６０質量％以上、更に好ましくは７０質量％以上である。
【００１１】
合成繊維は、その繊維どうしが堆積、交絡又は結合等することによって繊維集合体を形成している。繊維集合体を構成する繊維は、その繊維どうしが融着していてもよく、融着していなくてもよい。ワイピングシートは、繊維集合体のみから構成されていてもよく、あるいは繊維集合体に加えて、他のシート材料や他の部材を備えていてもよい。
【００１２】
ワイピングシートを構成する繊維集合体の坪量は、繊維集合体の乾燥状態において、５０ｇ／ｍ２以上が好ましく、５５ｇ／ｍ２以上がより好ましく、６０ｇ／ｍ２以上が更に好ましく、またその上限は、１００ｇ／ｍ２以下が好ましく、９０ｇ／ｍ２以下がより好ましく、８０ｇ／ｍ２以下が更に好ましい。具体的には、ワイピングシートを構成する繊維集合体の坪量は、５０ｇ／ｍ２以上１００ｇ／ｍ２以下が好ましく、５５ｇ／ｍ２以上９０ｇ／ｍ２以下がより好ましく、６０ｇ／ｍ２以上８０ｇ／ｍ２以下が更に好ましい。乾燥状態とは、繊維集合体に含まれる水分量が３質量％以下であることをいう。乾燥状態における繊維集合体の坪量がこのような範囲になっていることによって、ワイピングシートの使用時の強度と、洗浄液の高い保持性とを両立することができる。
【００１３】
合成繊維は、製造効率の観点から、繊維形成性の樹脂を原料として構成されていることが好ましい。そのような樹脂としては、例えば各種の熱可塑性樹脂が挙げられる。熱可塑性樹脂としては、例えば、ポリエチレン（ＰＥ）やポリプロピレン（ＰＰ）等のポリオレフィン樹脂、ポリエチレンテレフタレート（ＰＥＴ）等のポリエステル樹脂、ポリアミド樹脂、ポリ塩化ビニルやポリスチレン等のビニル系樹脂、ポリアクリル酸やポリメタクリル酸メチル等のアクリル系樹脂、ポリパーフルオロエチレン等のフッ素樹脂などが挙げられ、これらのうち一種を単独で又は二種以上を組み合わせて用いることができる。
【００１４】
合成繊維の繊度は、ワイピング時における操作性及び汚れの除去効率の観点から、０．５ｄｔｅｘ以上であることが好ましく、１ｄｔｅｘ以上であることがより好ましく、１．２ｄｔｅｘ以上であることが更に好ましく、またその上限は、４ｄｔｅｘ以下であることが好ましく、３．５ｄｔｅｘ以下であることがより好ましく、３ｄｔｅｘ以下であることが更に好ましい。
【００１５】
本発明のワイピングシートは、水を主体とする洗浄液が含浸されている。洗浄液に含まれる水の含有量は、洗浄液の全質量に対して、８０．０質量％以上であることが好ましく、９０．０質量％以上であることが更に好ましく、また９９．８質量％以下であることが好ましく、９９．０質量％以下であることが更に好ましい。
【００１６】
洗浄液は、ＨＬＢ値が所定の範囲であり、且つＨＬＢ値が互いに異なるノニオン系界面活性剤を少なくとも二種類含む。ＨＬＢ値とは、親水性と親油性とのバランス（Ｈｙｄｒｏｐｈｉｌｅ  Ｌｉｐｏｐｈｉｌｅ  Ｂａｌａｎｃｅ）を示す指標であり、本発明においては、小田及び寺村らによる以下の式（１）によって算出された値を用いる。
ＨＬＢ値＝（Σ無機性値／Σ有機性値）×１０・・・（１）
【００１７】
洗浄液に含まれる二種類のノニオン系界面活性剤は、一方のノニオン系界面活性剤（以下、これを「第１のノニオン系界面活性剤」ともいう。）のＨＬＢ値が、好ましくは１２以上、より好ましくは１２．５以上、更に好ましくは１３以上であり、また、好ましくは１５未満、より好ましくは１４．５以下、更に好ましくは１４以下である。このような範囲のＨＬＢ値を有するノニオン系界面活性剤と、後述する他方のノニオン系界面活性剤とを組み合わせて用いることによって、乳化した油脂汚れの洗浄液への分散性を高めることができ、その結果、硬質表面に固化付着した油脂汚れを効果的に除去することができる。
【００１８】
また、他方のノニオン系界面活性剤（以下、これを「第２のノニオン系界面活性剤」ともいう。）のＨＬＢ値は、好ましくは１５以上、より好ましくは１５．５以上、更に好ましくは１６以上であり、また、好ましくは１８以下、より好ましくは１７．５以下、更に好ましくは１７以下である。このように、上述した第１のノニオン活性剤に加えて、ＨＬＢ値が比較的高いノニオン系界面活性剤を更に含むことによって、固化した油脂汚れの乳化を促進させることができ、その結果、硬質表面に固化付着した油脂汚れを効果的に除去することができる。
【００１９】
第１のノニオン系界面活性剤としては、例えばポリオキシエチレンラウリルエーテル（ＨＬＢ値：１２．１〜１４．９）、ポリオキシエチレンセチルエーテル（ＨＬＢ値：１２．９〜１４．３）、ポリオキシエチレンステアリルエーテル（ＨＬＢ値：１２．８〜１３．９）、ポリオキシエチレンオレイルエーテル（ＨＬＢ値：１２．１〜１３．６）等のポリオキシエチレンアルキルエーテル等が挙げられる。
【００２０】
また、第２のノニオン系界面活性剤としては、例えばモノパルミチン酸ポリオキシエチレンソルビタン（ＨＬＢ値：１５．６）、ポリオキシエチレンヤシ油脂肪酸ソルビタン（ＨＬＢ値：１５．０〜１６．７）等のポリオキシエチレンソルビタン脂肪酸エステル等が挙げられる。
【００２１】
本発明の効果が奏される限りにおいて、洗浄液は、界面活性剤として、第１及び第２のノニオン系界面活性剤に加えて、ＨＬＢ値が１２未満のノニオン系界面活性剤、ＨＬＢ値が１８超のノニオン系界面活性剤、カチオン系界面活性剤、アニオン系界面活性剤、及び両性界面活性剤を含んでいてもよい。本発明の効果をより顕著なものとする観点からは、洗浄液は、界面活性剤として、上述のＨＬＢ値を有する二種類のノニオン系界面活性剤のみを含むか、又はこれらの界面活性剤に加えて、両性界面活性剤を含むことが好ましい。本発明に用いられる両性界面活性剤としては、例えばラウリルジメチルアミンオキサイド、アルキルベタイン、２‐アルキル‐Ｎ‐カルボキシメチル‐Ｎ‐ヒドロキシエチルイミダゾリニウムベタイン等から選ばれる少なくとも一種が挙げられる。
【００２２】
固化付着した油脂汚れを乳化して除去するために十分な液量を供給する観点から、繊維集合体に含浸させる洗浄液の含浸量は、２０５ｇ／ｍ２以上が好ましく、２６０ｇ／ｍ２以上が更に好ましく、また、３８０ｇ／ｍ２以下が好ましく、３２５ｇ／ｍ２以下が更に好ましい。言い換えると、ワイピングシートの寸法を例えば後述の実施例に記載のとおり、２８５ｍｍ×２０５ｍｍとしたときに、１２ｇ／枚以上が好ましく、１５ｇ／枚以上が更に好ましく、また、２２ｇ／枚以下が好ましく、１９ｇ／枚以下が更に好ましい。
【００２３】
以上の構成を有する本発明のワイピングシートは、ＨＬＢ値の範囲が互いに異なる二種類のノニオン系界面活性剤を含む洗浄液が含浸されているので、硬質表面に付着している固化変性した油脂汚れの乳化を促進させることができ、これとともに乳化した油脂汚れの洗浄液への分散性を高めることができる。その結果、本発明のワイピングシートを用いて、清掃対象面をワイピングすることによって、固化変性した油脂汚れを効果的に除去することができる。
【００２４】
固化変性した油脂汚れの除去効率を一層高めるとともに、ワイピング後の清掃対象面のべたつきやぬめり等を抑制して、使用感を向上させる観点から、洗浄液は、第１及び第２のノニオン系界面活性剤をそれぞれ独立に０．１質量％以上含むことが好ましく、０．２質量％以上含むことが更に好ましく、また、それぞれ独立に０．５質量％以下含むことが好ましく、０．４質量％以下含むことが更に好ましい。また、洗浄液における第１及び第２のノニオン系界面活性剤の合計量が、０．２質量％以上であることが好ましく、０．４質量％以上であることが更に好ましく、また、１．０質量％以下であることが好ましく、０．８質量％以下であることが更に好ましい。
【００２５】
ワイピングシートに含浸される洗浄液は、ロスマイルス法によって測定される泡の高さ（泡高）が、所定の高さを有するものとなっていることが好ましい。詳細には、ロスマイルス法によって測定される測定直後の泡高が１３０ｍｍ以上であることが好ましく、１４０ｍｍ以上であることが更に好ましく、また、１８０ｍｍ以下であることが好ましく、１７０ｍｍ以下であることがより好ましく、１６０ｍｍ以下であることが更に好ましい。
【００２６】
また、ロスマイルス法によって測定される測定５分後の泡高が、１１０ｍｍ以上であることが好ましく、１２０ｍｍ以上であることが更に好ましく、また、１７０ｍｍ以下であることが好ましく、１６０ｍｍ以下であることがより好ましく、１５０ｍｍ以下であることが更に好ましい。このような泡高を有する洗浄液を用いることによって、固化変性した油脂汚れを一層効果的に除去することができる。ロスマイルス法によって測定される泡高を上述した範囲とするためには、例えば洗浄液中のノニオン系界面活性剤の含有量を調整したり、アニオン系界面活性剤、カチオン系界面活性剤、両性界面活性剤、アルコール等の溶剤、及びシリコーン等を添加したりすることができる。
【００２７】
ロスマイルス法による泡高の測定は、測定対象の液を用いて、例えばＪＩＳ  Ｋ  ３３６２又はＡＳＴＭ  Ｄ  １１７３に規定される方法で行うことができる。測定対象液としては、例えば繊維集合体に含浸する前の洗浄液をそのまま用いたり、ワイピングシートを用いて清掃対象面をワイピングしたときに該面に残存する残存液を用いたり、ワイピングシート等の洗浄液が含浸されている繊維集合体を人手、抽出部材又は機械等の設備で絞ったり、押圧したり、遠心分離するなどの方法で得られた抽出液を用いたりすることができる。測定直後の泡高は洗浄液の泡立ちやすさを示す起泡力の評価であり、測定５分後の泡高は泡立ち後の泡の消えにくさを示す泡安定度の評価である。これらの泡高が上述した範囲であることによって、固化変性した油脂汚れを一層効果的に除去することができる。ロスマイルス法による泡高は、少なくとも、繊維集合体に含浸する前の洗浄液を測定対象液として用いた測定値が上述の範囲を満たすことが好ましい。
【００２８】
固化変性した油脂汚れの除去効率を一層高める観点から、ワイピングシートから放出された洗浄液は、その２５℃におけるｐＨが７．８以上であることが好ましく、８．０以上であることが更に好ましく、また、９．０以下であることが好ましく、８．５以下であることが更に好ましい。洗浄液のｐＨを上述した範囲とするためには、例えばｐＨ調整剤を本発明の効果を奏する程度に添加することによって調整できる。
【００２９】
同様の観点から、ワイピングシートから放出された洗浄液は、その２５℃における粘度が２ｍＰａ・ｓ以上であることが好ましく、３ｍＰａ・ｓ以上であることが更に好ましく、また、１０ｍＰａ・ｓ以下であることが好ましく、８ｍＰａ・ｓ以下であることが更に好ましい。洗浄液の粘度は、２５℃の測定対象液１００ｍＬをビーカーに入れ、低粘度用スピンドル（スピンドルＮｏ．Ｍ１）を取り付けた東機産業株式会社製のＶＩＳＣＯＭＥＴＥＲ  ＴＶＢ-１０にて、該スピンドルを液体試料に浸漬させた状態で、６０ｒｐｍ、１分間の条件で測定した値とすることができる。洗浄液の粘度を上述した範囲とするためには、例えば粘度調整剤を本発明の効果を奏する程度に添加することによって調整できる。
【００３０】
また同様の観点から、ワイピングシートから放出された洗浄液は、その表面張力が、２５ｍＮ／ｍ以上であることが好ましく、２７ｍＮ／ｍ以上であることが更に好ましく、また、３５ｍＮ／ｍ以下であることが好ましく、３３ｍＮ／ｍ以下であることが更に好ましい。洗浄液の表面張力は、２５℃の測定対象液を１０ｍＬ程度入れた小型シャーレを、協和界面科学株式会社製の自動表面張力計ＣＢＶＤ-Ｚの測定ステージ上に静置し、該装置の上部バネ測り部に白金プレートを吊り下げた状態で白金プレートを下降させ、液体試料に接触したときの白金プレートが液体試料に引き込まれる力とバネ荷重とが平衡状態になったときの値とすることができる。洗浄液の表面張力を上述した範囲とするためには、例えば洗浄液中の界面活性剤の総含有量を調整したり、アルコール等の溶剤や、シリコーン等を添加したりすることができる。
【００３１】
ワイピングシートから放出された洗浄液のｐＨ、粘度及び表面張力は、例えばワイピングシートを用いて清掃対象面をワイピングしたときに該面に残存する残存液を測定対象液としたり、ワイピングシート等の洗浄液が含浸されている繊維集合体を、人手、抽出部材又は機械等の設備で絞ったり、押圧したり、遠心分離するなどの方法で得られた抽出液を測定対象液として用いたりして、測定することができる。
【００３２】
ワイピング時及びワイピング後において、油脂汚れに起因する不快な臭いを低減させる観点から、洗浄液は、香料を含むことが好ましい。本発明に用いられる香料は、洗浄液に溶解するものであることが好ましく、例えば、メントール、ゲラニオール、シトロネラール、シトロネロール、１，８‐シネオール、テルピネオール、メントール、リナロオール等の香料成分や、バラ香調、ラベンダー香調、ジャスミン香調、イランイラン香調を有する香料を含有した香料組成物を用いることもできる。これらの香料成分及び香料組成物は、１種を単独で又は２種以上を組み合わせて用いることができる。これらの香料は、溶剤によって希釈等されて含有濃度が予め調整された溶液を用いてもよい。香料は、洗浄液中に０．０１質量％以上含むことが好ましく、０．０２質量％以上含むことが更に好ましく、１．０質量％以下含むことが好ましく、０．９５質量％以下含むことが更に好ましい。
【００３３】
洗浄液は、本発明の効果が奏される限りにおいて、上述した成分に加えて、添加剤を更に含んでいてもよい。添加剤としては、上述した界面活性剤以外の界面活性剤、殺菌剤、防腐剤、芳香剤、消臭剤、ｐＨ調整剤、キレート剤、粘度調整剤、アルコール等の溶剤などが挙げられる。これらは単独で又は組み合わせて用いてもよい。これらの添加剤は、ワイピングシートに要求される性質に応じて、洗浄液中にそれぞれ好ましくは０．００１質量％以上２０質量％以下含まれる。
【００３４】
繊維集合体の説明に戻ると、繊維集合体を構成する合成繊維として、繊維の横断面の形状が扁平形である合成繊維（以下、この合成繊維を「異形繊維」ともいう。）を含むことが好ましい。繊維の横断面が扁平形であるとは、繊維の横断面（繊維の長さ方向と直交する断面）において、横断面を横切る線分のうち、最長の線分の長さをＡとし、該線分と直交し且つ該横断面と横切る線分のうち最長の線分の長さをＢとしたときに、長さＡが長さＢよりも長いものである。つまり、異形繊維は、その横断面に長径と短径とを有するものである。異形繊維は、長さＡの線分を対称線として線対称であることが好ましい。
【００３５】
このような繊維の横断面の形状を有する異形繊維としては、例えば図１（ａ）に示す楕円形や、図１（ｂ）に示す多葉形などの横断面形状を有するものが挙げられる。図１（ａ）に示す繊維の横断面形状が楕円である異形繊維では、長さＡは楕円の長径であり、長さＢは楕円の短径となる（以下、本明細書では、異形繊維の横断面形状によらず、長さＡを「長径」ともいい、長さＢを「短径」ともいう。）。合成繊維が上述した形状を有する異形繊維であることによって、油脂汚れに加えて、毛髪等の繊維汚れの捕集性を高めることができる。また、繊維集合体における繊維間に空隙を生じさせやすくすることができ、微粒子汚れの効果的な捕集と、洗浄液の保持性とを兼ね備えたものとなる。
【００３６】
毛髪等の繊維汚れの効果的な捕集に加えて、微粒子汚れの一層効果的な捕集を実現する観点から、ワイピングシートに含まれる合成繊維が異形繊維である場合、繊維の横断面形状において、尖鋭な頂部を有する凸部を好ましくは少なくとも１つ、更に好ましくは２つ以上、一層好ましくは３つ以上有する。尖鋭な頂部とは、異形繊維の横断面形状における凸部の輪郭が、例えば（イ）非平行な２本の直線が交わることで画成される場合、（ロ）１本の直線と１本の曲線とが交わることで画成される場合、及び（ハ）２本の曲線が交わることで画成される場合などが挙げられる。例えば図１（ｂ）に示す異形繊維は尖鋭な頂部を８つ有する。尖鋭な頂部は、長径と交差する方向に延びていることが好ましく、長径と直交する方向に延びていることが好ましい。本発明においては、１種の異形繊維を単独で用いてもよく、あるいは横断面形状が異なる２種以上の異形繊維を組み合わせて用いてもよい。尖鋭な頂部を有するその他の異形繊維としては、後述する長径及び短径の比を有することを条件として、その横断面形状が、例えば三角形や、四角形、五角形及び六角形などの凸多角形や、星形多角形、Ｗ状形等であってもよい。
【００３７】
特に、構成繊維の比表面積を大きくして、洗浄液の保持性と微粒子の捕集性を一層高める観点から、図１（ｂ）に示すように、異形繊維の横断面における輪郭線を周方向に沿って見たときに、複数の凸部Ｐと、隣り合う凸部Ｐ間に位置する凹部Ｒとを有する形状であることが好ましい。
【００３８】
合成繊維を含む繊維集合体からなる本発明のワイピングシートは、例えば図２に示すように、長手方向Ｘと該方向に直交する幅方向Ｙを有する略矩形状のシートとすることができる。また同図に示すように、ワイピングシート１は、その少なくとも一方の面に曲線部を有する巨視的パターンの凹凸部を有していることが好ましく、ワイピング面（清掃対象面と接触する面）として用いられる面側に曲線部を有する巨視的パターンの凹凸部を有していることが更に好ましい。このような構成となっていることによって、固化変性した油脂汚れを一層効果的に除去できるとともに、微粒子汚れ及び毛髪等の繊維汚れを一層効果的に捕集することができる。
【００３９】
同図に示すように、ワイピングシート１の一方の面には凹凸部を構成する凹部３と凸部４とが形成されている。凹部３と凸部４との境界線は、巨視的に見て曲線状の部分を有している。巨視的パターンの凹凸部を一方の面に形成したときの他方の面は、巨視的パターンの凹凸部に由来する凹凸は形成されず、平坦になっている。
【００４０】
巨視的パターンの凹凸部は、同図に示す巨視的パターンに限られず、例えば特開２０１７−１１３２８２号公報に示す巨視的パターンや、直線、曲線、円及び多角形等の図形が適宜組み合わされた巨視的パターンであってもよい。なお、巨視的に見て曲線状とは、マイクロスケールの微細な孔を構成する曲線や、直径１．５〜２ｍｍ程度の水抜き用穴を構成する曲線を除いて、凹凸部を構成する図形の辺の一部が曲線であることが目視で確認できることを意味するものであり、このような観点から、凹部３で囲まれた個々の凸部４の面積が３００ｍｍ２以上となるように、凹部３及び凸部４を形成することが好ましい。このような巨視的パターンの凹凸部を有していることによって、ワイピングシート自体の意匠性を高めるという利点も奏される。
【００４１】
ワイピングシートに含まれる合成繊維が異形繊維である場合、巨視的パターンの凹凸部を構成する凹部３及び凸部４において、その繊維配向が異なっている。具体的には、凹部３に存在する異形繊維は、その扁平面がワイピングシートの面（図２中紙面方向）に向くように配向しており、凸部４に存在する異形繊維は、その扁平面がワイピングシートの面と直交する面（図２中紙面と直交する面）を向くように配向している。
【００４２】
言い換えると、凹部３に存在する異形繊維は、その横断面における長径がワイピングシートの面に沿う方向を概ね向いており、また、凸部４に存在する異形繊維は、その横断面における短径がワイピングシートの面に沿う方向を概ね向いている。このように、異形繊維の扁平面の配向が異なる領域をワイピングシートのワイピング面に複数存在させることによって、固化変性した油脂汚れを一層効果的に除去できるとともに、繊維の高い自由度に起因した微粒子汚れの捕集性と、繊維の剛性に起因した毛髪等の繊維汚れの捕集性とを兼ね備えたものとなる。
【００４３】
ワイピングシートに含まれる合成繊維が異形繊維である場合、「繊維の横断面の長径がワイピングシートの面に沿う方向を概ね向いている」とは、１０本以上の異形繊維を観察対象としたときに、該繊維の５０％（本数基準）以上が、繊維の長径とワイピングシートの面とのなす角度が４５度未満であることをいう（以下、これを「長径配向」ともいう。）。また、「繊維の横断面の長径がワイピングシートの面に直交する面に沿う方向を概ね向いている」とは、１０本以上の異形繊維を観察対象としたときに、異形繊維の５０％（本数基準）以上が、異形繊維の長径とワイピングシートの面とのなす角度が４５度以上であることをいう（以下、これを「短径配向」ともいう。）。
【００４４】
ワイピングシートに含まれる合成繊維が異形繊維である場合、微粒子汚れの捕集性を高める観点から、巨視的パターンにおける凹部に存在する異形繊維において、その横断面の長径がワイピングシートの面に沿う方向に向けて配向している割合は、異形繊維の本数基準として、５０％以上が好ましく、６０％以上が更に好ましく、また１００％以下が好ましく、８０％以下が更に好ましい。
【００４５】
同様に、毛髪等の繊維汚れの捕集性を高める観点から、巨視的パターンにおける凸部に存在する異形繊維において、その横断面の長径がワイピングシートの面と直交する面に沿う方向に向けて配向している割合は、異形繊維の本数基準として、５０％以上が好ましく、６０％以上が更に好ましく、また１００％以下が好ましく、８０％以下が更に好ましい。配向割合は、走査型電子顕微鏡（ＳＥＭ）を用いた観察によって、上述の配向の基準を満たす異形繊維の本数から算出することができる。
【００４６】
異形繊維の横断面における配向（繊維配向）は、繊維集合体を構成する異形繊維について、その横断面の長径及び短径を測定した上で、ワイピングシートにおける測定対象面に観察される異形繊維の繊維径を測定して算出することができる。これらの長径、短径及び繊維径は、例えば以下の方法で測定することができる。
【００４７】
すなわち、走査型電子顕微鏡（ＳＥＭ）を用いて、異形繊維の長径と短径とを予め測定しておき、次いで測定対象面に観察される異形繊維の繊維径を観察する。異形繊維の長径とワイピングシートの面とのなす角度が４５度となるときに観察される繊維幅を繊維配向の基準幅としたときに、測定対象面に観察される異形繊維の繊維径が、基準幅以上長径以下である繊維を「長径配向」と判定し、短径以上基準幅未満である繊維を「短径配向」と判定する。これらの配向となっている繊維本数をそれぞれ測定し、その本数基準の割合を配向割合として算出する。繊維配向の基準幅は、例えばＳＥＭ観察によって測定してもよく、長径と三角関数との関係から算出してもよい。
【００４８】
ワイピングシートの使用時における十分な強度を付与する観点から、本発明のワイピングシートは、繊維集合体を支持するためのスクリムネットを更に備えていることが好ましい。スクリムネットは、繊維集合体の厚み方向の中央域に配されていることも好ましい。スクリムネットは、繊維集合体を構成する合成繊維と一体的に絡合可能なものであり、網状、格子状及びストランド状等の形態が挙げられる。
【００４９】
スクリムネットを構成する原料としては、樹脂を用いることができる。樹脂としては、例えばポリエチレンやポリプロピレン等のポリオレフィン樹脂、ポリエチレンテレフタレート等のポリエステル樹脂、ナイロン６やナイロン６６等のポリアミド樹脂、ポリアクリロニトリル等のアクリロニトリル系樹脂、ポリ塩化ビニルやポリスチレン等のビニル系樹脂、ポリ塩化ビニリデン等のビニリデン系樹脂等を用いることができる。
【００５０】
構成繊維及びスクリムネットの絡合性と、ワイピングシートの強度とを両立させる観点から、スクリムネットの線径（横断面における直径）は、繊維の絡合度合に応じて適宜調整できるが、１０μｍ以上であることが好ましく、５００μｍ以上であることが更に好ましく、２０００μｍ以下であることが好ましく、１０００μｍ以下であることが更に好ましい。スクリムネットの線径は、部分的に異なっていても良く、同一でもよく、線径が部分的に異なっている場合、スクリムの線径はその平均値とする。また、スクリムネットの坪量は、１ｇ／ｍ２以上が好ましく、３ｇ／ｍ２以上が更に好ましく、２０ｇ／ｍ２以下が好ましく、１０ｇ／ｍ２以下が更に好ましい。
【００５１】
本発明のワイピングシートは、合成繊維のみから構成されていてもよく、これらの繊維に加えて、他の繊維を更に含んでいてもよい。他の繊維としては、例えば木材パルプ、コットン、シルク等の天然繊維や、レーヨン、キュプラ等の再生繊維、リヨセル等の精製繊維といった親水性繊維や、上述の熱可塑性樹脂を原料とした繊維を用いることができる。これらは単独で又は二種以上を組み合わせて用いることができる。他の繊維は、その横断面が円形であってもよく、非円形であってもよい。他の繊維は、繊維集合体中に好ましくは５０質量％以下の割合で含有され、より好ましくは４０質量％以下、更に好ましくは３０質量％以下の割合で含有される。
【００５２】
異形繊維の横断面を横切る線分のうち、最長の線分の長さをＡとし、該線分と直交し且つ該横断面と横切る線分のうち最長の線分の長さをＢとしたときに（図１（ｂ）参照）、長さＢに対する長さＡの比（Ａ／Ｂ）は、１．２以上であることが好ましく、１．５以上であることがより好ましく、２以上であることが更に好ましく、またその上限は５以下であることが好ましく、４以下であることがより好ましく、３以下であることが更に好ましい。具体的には、Ａ／Ｂの値が１．２以上５以下であることが好ましく、１．５以上４以下であることがより好ましく、２以上３以下であることが更に好ましい。このような構成を有していることによって、ワイピングシートを構成する繊維が毛髪等の繊維汚れに絡みやすく、且つこれらの汚れを該繊維に引っかけてワイピング対象面から除去することができる。
【００５３】
上述の長さＡ及び長さＢについて例を挙げると、繊維の横断面形状が正三角形である異形繊維では、長さＡは正三角形の一辺の長さであり、長さＢはある頂点から一辺に下ろした垂線の長さとなる。また、繊維の横断面形状が楕円である異形繊維（図１（ａ）参照）では、長さＡは楕円の長径であり、長さＢは楕円の短径である。
【００５４】
ワイピングシートに、横断面形状が異なる２種以上の異形繊維が含まれている場合、前記の長さＡ及びＢは、すべての種類の異形繊維について測定したＡの平均値及びＢの平均値のことである。
【００５５】
ワイピング時における操作性と汚れの捕集性とを兼ね備える観点から、長さＡは、上述のＡ／Ｂの範囲を満たすことを条件として、１μｍ以上であることが好ましく、５μｍ以上であることがより好ましく、１０μｍ以上であることが更に好ましく、またその上限は８０μｍ以下であることが好ましく、５０μｍ以下であることが好ましく、２５μｍ以下であることが好ましい。同様の観点から、長さＢは、上述のＡ／Ｂの範囲を満たすことを条件として、０．２μｍ以上であることが好ましく、１μｍ以上であることがより好ましく、２μｍ以上であることが更に好ましく、またその上限は４０μｍ以下であることが好ましく、２０μｍ以下であることが好ましく、１５μｍ以下であることが好ましい。
【００５６】
図１（ｂ）に示すように、異形繊維の横断面における輪郭線を周方向に沿って見たときに、複数の凸部Ｐと、隣り合う凸部Ｐ間に位置する凹部Ｒとを有する形状である場合、隣り合う凸部Ｐの頂点間を結ぶ線分の長さをＣとし、その線分から凹部Ｒの最底位置に下した垂線の長さをＤとしたときに、Ｃ／Ｄの値が０．１以上であることが好ましく、１以上であることがより好ましく、２以上であることが更に好ましく、またその上限は５以下であることが好ましく、４以下であることがより好ましく、３以下であることが更に好ましい。このような構成を有していることによって、繊維単体での表面積が増加し汚れとの接触面積が増えるため、汚れの捕集性を一層高めることができる。
【００５７】
異形繊維の横断面を観察したとき、任意に選択した隣り合う凸部Ｐの頂点間を結ぶ線分の長さＣが異なる場合、Ｃ／Ｄの値を算出するためのＣの値はすべてのＣの値の平均値とする。同様に、任意に選択した凹部Ｒにおける垂線の長さをＤが異なる場合、Ｃ／Ｄの値を算出するためのＤの値はすべてのＤの値の平均値とする。以下の説明において、Ｃ及びＤの値に言及する場合には、当該値はＣ及びＤの平均値のことである。
【００５８】
ワイピング時における操作性及び汚れの捕集効率を高める観点から、長さＣは、上述のＣ／Ｄの範囲を満たすことを条件として、０．１μｍ以上であることが好ましく、０．５μｍ以上であることがより好ましく、１μｍ以上であることが更に好ましく、またその上限は２０μｍ以下であることが好ましく、１０μｍ以下であることが好ましく、５μｍ以下であることが好ましい。同様の観点から、長さＤは、上述のＣ／Ｄの範囲を満たすことを条件として、０．１μｍ以上であることが好ましく、０．５μｍ以上であることがより好ましく、１μｍ以上であることが更に好ましく、またその上限は２０μｍ以下であることが好ましく、１０μｍ以下であることが好ましく、５μｍ以下であることが好ましい。
【００５９】
上述の長さＡないしＤは、例えば以下の測定方法によって測定することができる。すなわち、作製した繊維集合体をかみそり等を用いて繊維の断面形状を維持した状態で切断した後、該断面をＰｔで真空蒸着する。走査電子顕微鏡（日本電子株式会社製、ＪＳＭ−ＩＴ１００）を用いて、Ｐｔ蒸着した繊維集合体の断面を倍率５００〜１０００倍で観察し、付属ソフトの長さ計測ツールを用いて繊維断面における上記長さＡないしＤをそれぞれ測定する。
【００６０】
以上は本発明のワイピングシートの一実施形態に関する説明であったところ、以下にワイピングシートの好適な製造方法を、図３を参照しながら説明する。図３には、ワイピングシートの製造に好適に用いられる製造装置１０が示されている。製造装置１０は、搬送方向（ＭＤ方向）に沿って、ウェブ形成部２０、水流交絡部３０、パターン形成部４０及び洗浄液噴霧部６０をこの順で備えている。本製造方法は、水流交絡によって合成繊維を含む繊維集合体を形成する工程と、必要に応じて繊維集合体の一方の面に巨視的パターンの凹凸部を形成する工程と、スプレー噴霧によって洗浄液を繊維集合体に含浸させる工程との３つの工程に大別される。なお、以下の説明において、搬送方向（ＭＤ方向）とワイピングシートの長手方向Ｘとは一致しており、搬送方向に直交する方向とワイピングシートの幅方向Ｙとは一致している。
【００６１】
まず、ウェブ形成部２０におけるカード機２１から合成繊維２のウェブがガイドロール２２を介して繰り出される。ワイピングシートにスクリムネットを備える態様とする場合、合成繊維２のウェブとともに、スクリムロール２５からスクリムネット１５が繰り出される。これらの繰り出しによって、合成繊維のウェブ及びスクリムネットが積層される。
【００６２】
次いで、水流交絡部３０において、合成繊維２のウェブ（あるいは合成繊維２のウェブ及びスクリムネット１５の積層体）が、水が透過可能な第１支持ベルト３２によってＭＤ方向に搬送されながら、第１水流ノズル３１から噴出する高圧水流によって交絡処理される（交絡工程）。この工程を経ることによって、合成繊維２どうしが交絡して、合成繊維を含み、好ましくは合成繊維を主体とする繊維集合体１Ａが形成される。スクリムネットを備える態様となっている場合、この工程によって、合成繊維２どうしが交絡するとともに、合成繊維２及びスクリムネット１５が一体的な絡合状態となり、スクリムネット及び合成繊維を含む繊維集合体１Ａが形成される。
【００６３】
本工程においては、第１水流ノズル３１から吹き付ける水圧を好ましくは３０ｋｇ／ｃｍ２以上８０ｋｇ／ｃｍ２以下、更に好ましくは４０ｋｇ／ｃｍ２以上６０ｋｇ／ｃｍ２以下とし、且つ合成繊維２のウェブのＭＤ方向における搬送速度を好ましくは２ｍ／ｍｉｎ以上１０ｍ／ｍｉｎ以下、更に好ましくは４ｍ／ｍｉｎ以上８ｍ／ｍｉｎ以下とすることで製造することができる。
【００６４】
一方の面に巨視的パターンの凹凸部を有するワイピングシートを製造する場合、パターン形成部４０において、合成繊維を含む繊維集合体１Ａに高圧水流を吹き付けて、繊維集合体の一方の面に巨視的パターンの凹凸部を形成させることができる（パターン形成工程）。第２水流ノズル４１から吹き付ける水圧及び繊維集合体の搬送速度は、交絡工程と同様の範囲とすることができる。
【００６５】
本工程においては、図３に示すように、水流交絡部３０から搬送された繊維集合体１Ａの一方の面に第２水流ノズル４１から高圧水流を吹き付ける。このとき、繊維集合体１Ａと第２支持ベルト４２との間に、例えば図４に示すような構造を有する凹凸部形成部材５０を配しておくことによって、繊維集合体１Ａの高圧水流が吹き付けられる面と反対側の面に凹凸部形成部材５０が有する凹凸形状に相補的な凹部３及び凸部４を形成することができる。凹凸部形成部材５０は金属や合成樹脂等から構成されている。
【００６６】
詳細には、第２水流ノズル４１から繊維集合体１Ａの上面側に向かって吹き付けられた水流は、その下面を凹凸部形成部材５０における凹部形成用凸部５０ａの上面に密着するように押し当てる。これとともに、凹凸部形成部材５０の凸部形成用凹部５０ｂに位置する繊維集合体１Ａの構成繊維である合成繊維２を該凹部５０ｂ内に突出させ、また、凹凸部形成部材５０の凹部形成用凸部５０ａに位置する合成繊維２を該集合体の厚み方向に陥没させる。水流交絡において吹き付けられた水は、凹凸部形成部材５０における凸部形成用凹部５０ｂや、凹部形成用凸部５０ａに複数設けられている水抜き穴５０ｃを介して下方に透過させる。これによって、繊維集合体の一方の面に曲線部を有する巨視的パターンの凹凸部を形成させることができる。
【００６７】
合成繊維として異形繊維を含む繊維集合体を形成する場合、パターン形成工程において形成された凹部３及び凸部４における異形繊維の横断面における配向がそれぞれ異なるものとなる。図５に示すように、凹部形成用凸部５０ａが合成繊維２の下面に存在している部位（すなわち繊維集合体１Ａに凹部３が形成される部位）では、表面積が比較的大きい異形繊維の扁平面が高圧水流Ｗの水圧によって凹部形成用凸部５０ａの一方の面に強く押し当てられるようになる。その結果、凹部３に存在する異形繊維は、その横断面における長径がワイピングシートの面に沿う方向を向く配向（長径配向）となる。一方、同図に示すように、凸部形成用凹部５０ｂが合成繊維２の下面に存在している部位（すなわち繊維集合体１Ａに凸部４が形成される部位）では、該部位に存在する異形繊維はその横断面における配向が変化可能であるので、高圧水流Ｗによる抵抗力を受けにくくなるように、異形繊維の横断面における長径がワイピングシートの面と直交する面に沿う方向を向く配向（短径配向）となる。このようにして、凹部３及び凸部４において、異形繊維の横断面における配向がそれぞれ異なるものとなる。
【００６８】
最後に、上述の工程を経て製造された繊維集合体１Ａを、例えば図２に示すような矩形状に成形したあと、洗浄液噴霧部６０において、繊維集合体１Ａに洗浄液５を含浸させて（含浸工程）、湿式のワイピングシートとすることができる。洗浄液噴霧部６０は、搬送された繊維集合体１Ａに対して、洗浄液５を噴霧できるようになっている。このように、洗浄液を噴霧して繊維集合体に含浸させることによって、繊維集合体への洗浄液の含浸量を適切な範囲となるように調整することができ、その結果、ワイピングシートの製造効率を高めることができる。含浸工程では、上述した両性界面活性剤や香料、添加剤等のうち少なくとも一種を更に含む洗浄液５を繊維集合体１Ａに対して含浸させることが、製品における油脂汚れの除去効率、製品安定性、及び清掃感を兼ね備える点で好ましい。
【００６９】
このようにして製造されたワイピングシートは、該ワイピングシート単体で、又はワイパーなどの清掃用具に装着させて、床面、壁面等の建物、戸棚、窓ガラス、鏡、ドア、ドアノブ等の建具、ラグ、カーペット、机食卓等の家具、キッチン、トイレ、身体の清拭や、衛生用品、包装などにも使用できる。
【００７０】
特に本発明のワイピングシートは、ＨＬＢ値が互いに異なる二種類のノニオン系界面活性剤を含む洗浄液が含浸されているので、床面やキッチン等の調理設備に付着した油脂汚れの除去効率に優れたものとなっている。油脂汚れとしては、例えば牛、豚、鶏、羊等の食用肉及びその脂、並びにこれらの乳等に含まれる肉由来の脂、魚に含まれる魚由来の脂、サラダ油や菜種油、ゴマ油などの調理用油に由来する植物性油、ヒトやペット由来の皮脂等が挙げられ、これらの油脂が変性して固化した状態となった場合でも優れた除去効率を奏する。また、本発明のワイピングシートは、油脂汚れの除去に加えて、しょうゆやソース、ケチャップ等に由来する汚れ、ご飯等に由来する炭水化物の汚れ、及び卵等に由来するタンパク質汚れの除去や、これらの汚れとともに存在する微粒子汚れ及び毛髪等の繊維汚れの除去効率も優れたものである。これに加えて、本発明のワイピングシートは、ワイピング後の清掃対象面が乾燥した後であっても、洗浄液の成分に起因するべたつきやぬめり等を知覚することがないので、使用後の清掃感に優れたものとなる。
【００７１】
以上、本発明をその好ましい実施形態に基づき説明したが、本発明は前記実施形態に制限されない。例えば、本発明のワイピングシートは、合成繊維を含む１つの繊維集合体（単層及び多層を問わない）のみから構成されていてもよく、あるいは合成繊維を含む第１の繊維集合体と、異形繊維の有無を問わない第２の繊維集合体又は繊維集合体以外の他のシート材料とを重ね合わせたマルチプライの積層構造を有していてもよい。シート材料としては、例えば不織布や織布、紙等が挙げられる。
【００７２】
また、合成繊維以外の他の繊維を含む繊維集合体を形成するためには、例えばウェブ形成部２０において、第２のカード機を配置して、該カード機から他の繊維のウェブを繰り出して積層してもよい。その後、交絡工程を行うことによって、合成繊維以外に加えて、他の繊維を含む繊維集合体を形成することができる。
【００７３】
上述した本発明の実施形態に関し、更に以下のワイピングシート及びその製造方法を開示する。
＜１＞
合成繊維を含む繊維集合体に洗浄液が含浸されてなるワイピングシートであって、
乾燥状態における前記繊維集合体の坪量が５０ｇ／ｍ２以上１００ｇ／ｍ２以下であり、
前記洗浄液は、ＨＬＢ値が異なる少なくとも二種類のノニオン系界面活性剤を含み、
一方の前記界面活性剤のＨＬＢ値が１２以上１５未満であり、他方の前記界面活性剤のＨＬＢ値が１５以上１８以下であり、
前記洗浄液が２０５ｇ／ｍ２以上３８０ｇ／ｍ２以下含浸されている、ワイピングシート。
【００７４】
＜２＞
一方の前記界面活性剤のＨＬＢ値が、より好ましくは１２．５以上、更に好ましくは１３以上であり、また、より好ましくは１４．５以下、更に好ましくは１４以下である、前記＜１＞に記載のワイピングシート。
＜３＞
他方の前記界面活性剤のＨＬＢ値が、より好ましくは１５．５以上、更に好ましくは１６以上であり、また、好ましくは１８以下、より好ましくは１７．５以下、更に好ましくは１７以下である、前記＜１＞又は＜２＞に記載のワイピングシート。
＜４＞
一方の前記界面活性剤は、ポリオキシエチレンラウリルエーテル（ＨＬＢ値：１２．１〜１４．９）、ポリオキシエチレンセチルエーテル（ＨＬＢ値：１２．９〜１４．３）、ポリオキシエチレンステアリルエーテル（ＨＬＢ値：１２．８〜１３．９）、ポリオキシエチレンオレイルエーテル（ＨＬＢ値：１２．１〜１３．６）等のポリオキシエチレンアルキルエーテルである、前記＜１＞ないし＜３＞のいずれか一に記載のワイピングシート。
＜５＞
他方の前記界面活性剤は、モノパルミチン酸ポリオキシエチレンソルビタン（ＨＬＢ値：１５．６）、ポリオキシエチレンヤシ油脂肪酸ソルビタン（ＨＬＢ値：１５．０〜１６．７）等のポリオキシエチレンソルビタン脂肪酸エステルである、前記＜１＞ないし＜４＞のいずれか一に記載のワイピングシート。
【００７５】
＜６＞
二種類の前記ノニオン系界面活性剤に加えて、両性界面活性剤を含むことが好ましい、前記＜１＞ないし＜５＞のいずれか一に記載のワイピングシート。
＜７＞
前記両性界面活性剤は、ラウリルジメチルアミンオキサイド、アルキルベタイン、２‐アルキル‐Ｎ‐カルボキシメチル‐Ｎ‐ヒドロキシエチルイミダゾリニウムベタイン等から選ばれる少なくとも一種である、前記＜６＞に記載のワイピングシート。
＜８＞
ワイピングシートから放出された前記洗浄液は、その２５℃におけるｐＨが７．８以上９．０以下であり、
その２５℃における粘度が２ｍＰａ・ｓ以上１０ｍＰａ・ｓ以下であり、
その表面張力が２５ｍＮ／ｍ以上３５ｍＮ／ｍ以下である、前記＜１＞ないし＜７＞のいずれか一に記載のワイピングシート。
＜９＞
ワイピングシートから放出された前記洗浄液は、その２５℃におけるｐＨが８．０以上であることが更に好ましい、前記＜８＞に記載のワイピングシート。
＜１０＞
ワイピングシートから放出された前記洗浄液は、その２５℃におけるｐＨが８．５以下であることが更に好ましい、前記＜８＞又は＜９＞に記載のワイピングシート。
【００７６】
＜１１＞
前記洗浄液は香料を含む、前記＜１＞ないし＜１０＞のいずれか一に記載のワイピングシート。
＜１２＞
前記香料は、洗浄液に溶解するものであることが好ましく、メントール、ゲラニオール、シトロネラール、シトロネロール、１，８‐シネオール、テルピネオール、メントール、リナロオール等の香料成分や、バラ香調、ラベンダー香調、ジャスミン香調、イランイラン香調を有する香料を含有した香料組成物からなる群から選ばれる少なくとも一種以上である、前記＜１１＞に記載のワイピングシート。
＜１３＞
前記洗浄液は、前記界面活性剤をそれぞれ０．１質量％以上０．５質量％以下含み、且つ
前記洗浄液における前記界面活性剤の合計量が、０．２質量％以上１．０質量％以下である、前記＜１＞ないし＜１２＞のいずれか一に記載のワイピングシート。
＜１４＞
前記繊維集合体は、少なくとも一方の面に巨視的パターンの凹凸部を有し、且つ横断面が扁平形である前記合成繊維を含み、
前記凹凸部を構成する凹部及び凸部において、該凹部に存在する前記合成繊維は、その横断面の長径が前記ワイピングシートの面に沿う方向を概ね向いており、該凸部に存在する前記合成繊維の横断面の長径が前記ワイピングシートの面と直交する面に沿う方向を概ね向いている、前記＜１＞ないし＜１３＞のいずれか一に記載のワイピングシート。
＜１５＞
前記繊維集合体の厚み方向の中央域にスクリムネットが配されている、前記＜１＞ないし＜１４＞のいずれか一に記載のワイピングシート。
【００７７】
＜１６＞
硬質表面をワイピングするために用いられる、前記＜１＞ないし＜１５＞のいずれか一に記載のワイピングシート。
＜１７＞
前記＜１＞ないし＜１６＞のいずれか一に記載のワイピングシートの製造方法であって、
合成繊維を含む繊維集合体を形成し、然る後に、噴霧によって洗浄液を該繊維集合体に含浸させる、ワイピングシートの製造方法。
＜１８＞
前記合成繊維を主体とする前記繊維集合体を形成する、前記＜１７＞に記載のワイピングシートの製造方法。
＜１９＞
乾燥状態における前記繊維集合体中の合成繊維の含有量が５０質量％以上であり、好ましくは６０質量％以上、更に好ましくは７０質量％以上である該繊維集合体を形成する、前記＜１７＞又は＜１８＞に記載のワイピングシートの製造方法。
＜２０＞
添加剤を含む前記洗浄剤を前記繊維集合体に含浸させる、前記＜１７＞ないし＜１９＞のいずれか一に記載のワイピングシートの製造方法。
＜２１＞
前記添加剤として、殺菌剤、防腐剤、芳香剤、消臭剤、ｐＨ調整剤、キレート剤、粘度調整剤、アルコール等の溶剤からなる群から選ばれる少なくとも一種を含む前記洗浄剤を前記繊維集合体に含浸させる、前記＜２０＞に記載のワイピングシートの製造方法。
【００７８】
＜２２＞
繊維の横断面の形状が扁平形である合成繊維を用いて前記繊維集合体を形成する、前記＜１７＞ないし＜２１＞のいずれか一に記載のワイピングシートの製造方法。
＜２３＞
前記繊維集合体を形成し、次いで、該繊維集合体の一方の面に巨視的パターンの凹凸部を形成し、然る後に、前記洗浄液を該繊維集合体に含浸させる、前記＜１７＞ないし＜２２＞のいずれか一に記載のワイピングシートの製造方法。
＜２４＞
前記＜１＞ないし＜１６＞のいずれか一に記載のワイピングシートを用いて硬質表面をワイピングする、ワイピングシートの使用方法。
【実施例】
【００７９】
以下、実施例により本発明を更に詳細に説明する。しかしながら本発明の範囲は、かかる実施例に制限されない。【００８０】
〔実施例１〕
合成繊維として、図１（ｂ）に示す多葉形の横断面形状を有する異形繊維を用いてウェブを形成し、該ウェブを水流交絡させて、スクリムネット（ＰＰ製、線径約２００μｍ、坪量５ｇ／ｍ２）を厚み方向中央域に有する繊維集合体を製造した。繊維集合体の繊維組成は、異形繊維（ＰＥＴ製、繊度１．７ｄｔｅｘ）：真円形繊維（アクリル製、繊度１．０ｄｔｅｘ）：扁平形繊維（レーヨン製、繊度１．７ｄｔｅｘ）＝７０：１５：１５を質量割合で含むものであり、その乾燥状態での坪量は７０ｇ／ｍ２であった。繊維集合体の寸法を２８５ｍｍ×２０５ｍｍに成形した後、洗浄液を２９０ｇ／ｍ２含浸させて、目的とする湿式のワイピングシートとした。【００８１】
洗浄液は、第１のノニオン系界面活性剤としてポリオキシエチレンアルキルエーテル（ＨＬＢ値：１３．６）を０．２５質量％含み、第２のノニオン系界面活性剤としてポリオキシエチレンソルビタン脂肪酸エステル（ＨＬＢ値：１６．７）を０．２５質量％含む水溶液とした。この水溶液には、香料を０．０４質量％、粘度調整剤（カーボポールＥＴＤ２０２０、ＣＢＣ株式会社製）を０．０７質量％、両性界面活性剤としてラウリルジメチルアミンオキサイドを０．０５質量％、及びｐＨ調整剤（アミノメチルプロパノール）をｐＨ９．０になるように更に含有させた。含浸前の洗浄液の２５℃におけるｐＨは、ｐＨ測定装置（ＨＯＲＩＢＡ社製、ｐＨメーターＦ２２）を用いて調整した。【００８２】
〔実施例２〕
第１のノニオン系界面活性剤として、ポリオキシエチレンアルキルエーテル（ＨＬＢ値：１２．１）を含む洗浄液を用いた他は、実施例１と同様に湿式のワイピングシートを製造した。【００８３】
〔実施例３〕
第２のノニオン系界面活性剤として、ポリオキシエチレンソルビタン脂肪酸エステル（ＨＬＢ値：１５．０）を含む洗浄液を用いた他は、実施例１と同様に湿式のワイピングシートを製造した。【００８４】
〔比較例１〕
第１のノニオン系界面活性剤に代えて、ＨＬＢ値が１２未満であるノニオン系界面活性剤（ポリオキシエチレンアルキルエーテル、ＨＬＢ値：６．３）を含む洗浄液を用いた他は、実施例１と同様に湿式のワイピングシートを製造した。【００８５】
〔比較例２ないし４〕
第１のノニオン系界面活性剤に代えて、ＨＬＢ値が１５超であるノニオン系界面活性剤（ポリオキシエチレンアルキルエーテル、ＨＬＢ値：１６．２（比較例２）、１８．４（比較例３）、１８．５（比較例４））を含む洗浄液を用いた他は、実施例１と同様に湿式のワイピングシートを製造した。【００８６】
〔比較例５及び６〕
第２のノニオン系界面活性剤に代えて、ＨＬＢ値が１５未満であるノニオン系界面活性剤（ポリオキシエチレンソルビタン脂肪酸エステル、ＨＬＢ値：９．６（比較例５）、１０．５（比較例６））を含む洗浄液を用いた他は、実施例１と同様に湿式のワイピングシートを製造した。【００８７】
〔比較例７〕
第１のノニオン系界面活性剤に代えて、ＨＬＢ値が１２未満であるノニオン系界面活性剤（ポリオキシエチレンアルキルエーテル、ＨＬＢ値：６．３）と、第２のノニオン系界面活性剤に代えて、ＨＬＢ値が１５未満であるノニオン系界面活性剤（ポリオキシエチレンソルビタン脂肪酸エステル、ＨＬＢ値：９．６）とを含む洗浄液を用いた他は、実施例１と同様に湿式のワイピングシートを製造した。【００８８】
〔比較例８〕
第１のノニオン系界面活性剤に代えて、ＨＬＢ値が１５超であるノニオン系界面活性剤（ポリオキシエチレンアルキルエーテル、ＨＬＢ値：１８．５）と、第２のノニオン系界面活性剤に代えて、ＨＬＢ値が１５未満であるノニオン系界面活性剤（ポリオキシエチレンソルビタン脂肪酸エステル、ＨＬＢ値：９．６）とを含む洗浄液を用いた他は、実施例１と同様に湿式のワイピングシートを製造した。【００８９】
〔比較例９〕
ノニオン系界面活性剤を含まない洗浄液を用いた他は、実施例１と同様に湿式のワイピングシートを製造した。【００９０】
〔ｐＨの評価〕
実施例及び比較例のワイピングシートを絞って得た抽出液を、ワイピングシートから放出された洗浄液として用いた。ワイピングシートから放出された３０ｍＬの洗浄液をビーカーに入れ、該洗浄液の２５℃におけるｐＨをｐＨ測定装置（ＨＯＲＩＢＡ社製、ｐＨメーターＦ２２）にて測定した。結果を表１に示す。【００９１】
〔泡高の評価〕
泡高の評価は、ＪＩＳ  Ｋ  ３３６２に規定されるロスマイルス法によって行った。含浸前の洗浄液を用いて、測定直後及び測定５分後の泡の高さをそれぞれ目視によって測定した。各測定は３回ずつ行い、各測定値の算術平均値を泡高（ｍｍ）とした。結果を表１に示す。【００９２】
〔粘度の評価〕
洗浄液の粘度の評価は、以下のように行った。すなわち、２５℃のワイピングシートから放出された前記洗浄液１００ｍＬをビーカーに入れ、低粘度用スピンドル（スピンドルＮｏ．Ｍ１）を取り付けた東機産業株式会社製のＶＩＳＣＯＭＥＴＥＲ  ＴＶＢ−１０にて、該スピンドルを液体試料に浸漬させた状態で、６０ｒｐｍ、１分間の条件で測定した。この測定を３回行い、各測定値の算術平均値を粘度（ｍＰａ・ｓ）とした。結果を表１に示す。【００９３】
〔表面張力の評価〕
洗浄液の表面張力の評価は、以下のように行った。すなわち、２５℃のワイピングシートから放出された前記洗浄液を１０ｍＬ入れた小型シャーレを、協和界面科学株式会社製の自動表面張力計ＣＢＶＤ−Ｚの測定ステージ上に静置し、該装置の上部バネ測り部に白金プレートを吊り下げた状態で白金プレートを下降させた。液体試料に接触したときの白金プレートが液体試料に引き込まれる力とバネ荷重とが平衡状態になったときの値を測定した。測定は３回行い、各測定値の算術平均値を表面張力（ｍＮ／ｍ）とした。結果を表１に示す。【００９４】
〔安定性の評価〕
洗浄液の安定性の評価は、以下のように行った。すなわち、実施例及び比較例で用いた含浸前の洗浄液を密閉容器に１００ｍＬ入れて密閉し、２０℃〜２５℃の室温環境下に７２時間静置した。その後、洗浄液中の沈殿物の有無を目視によって観察し、洗浄液の安定性を以下の基準で評価した。結果を以下の表１に示す。【００９５】
＜安定性の評価基準＞
Ａ：沈殿物は確認されず、安定性に優れた洗浄液である。
Ｂ：白濁しているが、沈殿物は確認されず、安定性がある洗浄液である。
Ｃ：沈殿物が確認され、安定性に欠ける洗浄液である。【００９６】
〔油脂除去性の評価〕
油脂除去性の評価は、清掃対象の油脂汚れとして、（１）人工皮脂（モデル皮脂汚れ）及び（２）牛由来の脂を清掃対象面（フローリング床、商品名：ＤＡＧフロアー、北恵株式会社製）に塗布し、各油脂汚れをワイピングしたときの油脂の除去性能を以下の基準で目視にて評価した。結果を表１に示す。【００９７】
＜油脂除去性の評価基準＞
以下の基準は、油脂汚れの塗布後の清掃対象面と、ワイピング後の清掃対象面とを目視で観察したときに、その光沢の変化に基づいて評価した。
５：９０％以上の油脂汚れが除去され、油脂汚れの除去性能に非常に優れる。
４：６０％以上９０％未満の油脂汚れが除去され、油脂汚れの除去性能に優れる。
３：４０％以上６０％未満の油脂汚れが除去され、油脂汚れの除去性能があまり良好でない。
２：１０％以上４０％未満の油脂汚れが除去され、油脂汚れの除去性能が悪い。
１：１０％未満の油脂汚れが除去され、油脂汚れの除去性能が非常に悪い。【００９８】
（１）人工皮脂
０．０６ｇの人工皮脂を、１４ｃｍ×１４ｃｍの寸法を有する前記フローリング床の清掃対象面に塗布した。この床面を実施例及び比較例のワイピングシートを用いて、該シートの幅方向に沿って１往復ワイピングしたときの除去性能を上述の評価基準で評価した。ワイピング条件は、荷重１６０Ｎ／ｍ２、速度１０００ｍｍ／秒とした。【００９９】
（２）牛由来の脂
牛脂とバターとを１：１の質量比で混合し、これを１８０℃で３０分加熱して固化変性させた混合脂１．０ｇを前記フローリング床の清掃対象面に塗布した。この床面を実施例及び比較例のワイピングシートを用いて、該シートの幅方向に沿って３往復ワイピングしたときの除去性能を上述の評価基準で評価した。ワイピング条件は、上述のとおりとした。【０１００】
〔清掃感の評価〕
実施例及び比較例のワイピングシートを用いてワイピングしたときに、清掃対象面における清掃感を以下の基準で評価した。結果を表１に示す。【０１０１】
＜清掃感の評価基準＞
Ａ：高い起泡性を有し、且つワイピング後の清掃対象面における乾燥後のべたつきやぬめりを感じないので、清掃感が良好である。
Ｂ：起泡性に劣り、清掃感に欠ける。【０１０２】
【表１】
2020105585.tif 000003
【０１０３】
表１に示すように、本発明のワイピングシートは、皮脂や動物性油等の油脂汚れの除去効率が高いものであり、固化変性した油脂汚れを効果的に除去できることが判る。これに加えて、本発明のワイピングシートは、清掃感が高く、ワイピング後に清掃対象面が乾燥した後であっても、該面のべたつきやぬめりを感じないものであることも判る。これに対して、比較例のワイピングシートは、油脂汚れの除去性能に劣っており、これに加えて、洗浄液の安定性が悪かったり、清掃感に劣ったりするものであった。
【産業上の利用可能性】
【０１０４】
本発明によれば、硬質表面に付着している固化変性した油脂汚れを効果的に除去できるワイピングシートを提供できる。
【図１】
2020105585.tif 000004
【図２】
2020105585.tif 000005
【図３】
2020105585.tif 000006
【図４】
2020105585.tif 000007
【図５】
2020105585.tif 000008
【手続補正書】
【提出日】令和2年12月17日(2020.12.17)
【手続補正１】
【補正対象書類名】特許請求の範囲
【補正対象項目名】全文
【補正方法】変更
【補正の内容】
【特許請求の範囲】
【請求項１】
合成繊維を含む繊維集合体に洗浄液が含浸されてなるワイピングシートであって、
乾燥状態における前記繊維集合体の坪量が５０ｇ／ｍ２以上１００ｇ／ｍ２以下であり、
前記洗浄液は、ＨＬＢ値が異なる少なくとも二種類のノニオン系界面活性剤を含み、
一方の前記界面活性剤のＨＬＢ値が１２以上１５未満であり、他方の前記界面活性剤のＨＬＢ値が１５以上１８以下であり、
前記洗浄液が２０５ｇ／ｍ２以上３８０ｇ／ｍ２以下含浸されている、ワイピングシート。
【請求項２】
一方の前記界面活性剤のＨＬＢ値が、１２．５以上１４．５以下である、請求項１に記載のワイピングシート。
【請求項３】
他方の前記界面活性剤のＨＬＢ値が、１５．５以上１７．５以下である、請求項１又は２に記載のワイピングシート。
【請求項４】
一方の前記界面活性剤は、ポリオキシエチレンラウリルエーテル（ＨＬＢ値：１２．１〜１４．９）、ポリオキシエチレンセチルエーテル（ＨＬＢ値：１２．９〜１４．３）、ポリオキシエチレンステアリルエーテル（ＨＬＢ値：１２．８〜１３．９）、及びポリオキシエチレンオレイルエーテル（ＨＬＢ値：１２．１〜１３．６）から選ばれる一種以上を含むポリオキシエチレンアルキルエーテルである、請求項１ないし３のいずれか一項に記載のワイピングシート。
【請求項５】
他方の前記界面活性剤は、モノパルミチン酸ポリオキシエチレンソルビタン（ＨＬＢ値：１５．６）、及びポリオキシエチレンヤシ油脂肪酸ソルビタン（ＨＬＢ値：１５．０〜１６．７）から選ばれる一種以上を含むポリオキシエチレンソルビタン脂肪酸エステルである、請求項１ないし４のいずれか一項に記載のワイピングシート。
【請求項６】
二種類の前記ノニオン系界面活性剤に加えて、両性界面活性剤を含む、請求項１ないし５のいずれか一項に記載のワイピングシート。
【請求項７】
ワイピングシートから放出された前記洗浄液は、その２５℃におけるｐＨが７．８以上９．０以下であり、
その２５℃における粘度が２ｍＰａ・ｓ以上１０ｍＰａ・ｓ以下であり、
その表面張力が２５ｍＮ／ｍ以上３５ｍＮ／ｍ以下である、請求項１ないし６のいずれか一項に記載のワイピングシート。
【請求項８】
前記洗浄液は香料を含む、請求項１ないし７のいずれか一項に記載のワイピングシート。
【請求項９】
前記繊維集合体は、少なくとも一方の面に巨視的パターンの凹凸部を有し、且つ横断面が扁平形である前記合成繊維を含み、
前記凹凸部を構成する凹部及び凸部において、該凹部に存在する前記合成繊維は、その横断面の長径が前記ワイピングシートの面に沿う方向を概ね向いており、該凸部に存在する前記合成繊維の横断面の長径が前記ワイピングシートの面と直交する面に沿う方向を概ね向いている、請求項１ないし８のいずれか一項に記載のワイピングシート。
【請求項１０】
請求項１ないし９のいずれか一項に記載のワイピングシートの製造方法であって、
合成繊維を主体とする繊維集合体を形成し、然る後に、噴霧によって洗浄液を該繊維集合体に含浸させる、ワイピングシートの製造方法。
【国際調査報告】
2020105585.tif 000009
2020105585.tif 000010
2020105585.tif 000011
2020105585.tif 000012
2020105585.tif 000013
2020105585.tif 000014